(57)【要約】【課題】揮発性有機化合物ガスの発生を抑制する冷蔵庫を得ることを目的とする。【解決手段】冷凍サイクルの放熱パイプと、発泡ポリスチレンの断熱材とを備えた冷蔵庫において、少なくとも実使用状態で２８℃以上となる前記放熱パイプ近傍に配置される前記発泡ポリスチレンは、揮発性有機化合物低減グレードのビーズ法発泡ポリスチレンとしたことを特徴とする。また、両開き扉と、該両開き扉の反ヒンジ側に設けられ該両開き扉が閉じられた場合の気体の移動を抑制する回転仕切と、発泡ポリスチレンの断熱材とを備えた冷蔵庫において、少なくとも実使用状態で２８℃以上となる前記回転仕切内に配置される前記発泡ポリスチレンは、揮発性有機化合物低減グレードのビーズ法発泡ポリスチレンとしたことを特徴とする。【選択図】  図１
2011021760.tif 000002
【特許請求の範囲】
【請求項１】
冷凍サイクルの放熱パイプと、発泡ポリスチレンの断熱材とを備えた冷蔵庫において、
少なくとも実使用状態で２８℃以上となる前記放熱パイプ近傍に配置される前記発泡ポリスチレンは、揮発性有機化合物低減グレードのビーズ法発泡ポリスチレンとしたことを特徴とする冷蔵庫。
【請求項２】
両開き扉と、該両開き扉の反ヒンジ側に設けられ該両開き扉が閉じられた場合の気体の移動を抑制する回転仕切と、発泡ポリスチレンの断熱材とを備えた冷蔵庫において、
少なくとも実使用状態で２８℃以上となる前記回転仕切内に配置される前記発泡ポリスチレンは、揮発性有機化合物低減グレードのビーズ法発泡ポリスチレンとしたことを特徴とする冷蔵庫。
【請求項３】
請求項１又は２において、前記ビーズ法発泡ポリスチレンはスチレン系の接着剤を用いたことを特徴とする冷蔵庫。
【請求項４】
請求項１又は２において、５０℃で１時間加熱した場合、前記ビーズ法発泡ポリスチレンは揮発性有機化合物ガスの発生量を１５０μｇ／１００ｇ以下に抑えたことを特徴とする冷蔵庫。
【発明の詳細な説明】
【技術分野】
【０００１】
本発明は、冷蔵庫に関する。
【背景技術】
【０００２】
家電製品に用いられる塗料や接着剤等の溶剤又は洗浄剤として、揮発性有機化合物（以下「ＶＯＣ（Volatile Organic Compounds）」という）が知られている。ＶＯＣは、常温で揮発しやすく、油汚れを落としやすい等の特徴を有する。一方、ＶＯＣガスはシックハウス症候群の原因物質ともされていることから、ＶＯＣガスの発生を低減する必要がある。また、冷蔵庫においては、スチレンやトルエンといったＶＯＣガスの放散が確認されている。
【０００３】
従来、ＶＯＣガスの低減手段として、特許文献１及び２に記載のものがある。
【０００４】
特許文献１には、オゾン分解作用によって冷蔵庫内の臭気成分や有害物質を酸化分解する構成が記載されている。
【０００５】
特許文献２には、オゾン発生手段と、オゾン分解フィルターと、脱臭・除菌フィルターを備える冷蔵庫の構成が記載されている。
【先行技術文献】
【特許文献】
【０００６】
【特許文献１】特開２００１−３５５９５８号公報
【特許文献２】特開２００８−１４５７２号公報
【発明の概要】
【発明が解決しようとする課題】
【０００７】
しかしながら、特許文献１に記載の構成は、オゾン脱臭装置が大型化するため、冷蔵庫に搭載した場合に食品貯蔵空間が減少する、という課題があった。
【０００８】
また、特許文献２に記載の構成は、オゾン分解フィルター及び脱臭・抗菌フィルターが冷気の通気抵抗となり、圧力損失が増加する、という課題があった。
【０００９】
そこで、本発明は上記課題を解決するために、ＶＯＣガスの発生を抑制する冷蔵庫を得ることを目的とする。
【課題を解決するための手段】
【００１０】
上記課題を解決するために、本発明は、冷凍サイクルの放熱パイプと、発泡ポリスチレンの断熱材とを備えた冷蔵庫において、少なくとも実使用状態で２８℃以上となる前記放熱パイプ近傍に配置される前記発泡ポリスチレンは、揮発性有機化合物低減グレードのビーズ法発泡ポリスチレンとしたことを特徴とする。
【００１１】
また、両開き扉と、該両開き扉の反ヒンジ側に設けられ該両開き扉が閉じられた場合の気体の移動を抑制する回転仕切と、発泡ポリスチレンの断熱材とを備えた冷蔵庫において、少なくとも実使用状態で２８℃以上となる前記回転仕切内に配置される前記発泡ポリスチレンは、揮発性有機化合物低減グレードのビーズ法発泡ポリスチレンとしたことを特徴とする。
【００１２】
また、前記ビーズ法発泡ポリスチレンはスチレン系の接着剤を用いたことを特徴とする。
【００１３】
また、５０℃で１時間加熱した場合、前記ビーズ法発泡ポリスチレンは揮発性有機化合物ガスの発生量を１５０μｇ／１００ｇ以下に抑えたことを特徴とする。
【発明の効果】
【００１４】
本発明によれば、ＶＯＣガスの発生を抑制する冷蔵庫を得ることができる。
【図面の簡単な説明】
【００１５】
【図１】本発明の実施例における冷蔵庫本体と冷凍サイクルを示す図である。
【図２】本発明の実施例における冷蔵庫の縦断面図である。
【図３】図２のＡ部拡大図である。
【図４】本発明の実施例における両開き扉タイプの冷蔵庫の外観図である。
【図５】図４のＢ−Ｂ′横断面図である。
【発明を実施するための形態】
【００１６】
以下、本発明の実施の形態について、図面を参照しながら詳細に説明する。
【００１７】
図１は、本発明の実施例における冷蔵庫本体と冷凍サイクルを示す図である。図２は、本発明の実施例における冷蔵庫の縦断面図である。図３は、図２のＡ部拡大図である。
【００１８】
図１において、冷凍装置は圧縮機１，凝縮器２，膨張機構３及び蒸発器４を備えている。圧縮機１は、低温低圧の冷媒ガスを圧縮した後、高温高圧の冷媒ガスを吐出して凝縮器２に送る。凝縮器２に送られた冷媒ガスは、その熱を空気中に放出しながら高温高圧の冷媒液となり、膨張機構３に送られる。膨張機構３を通過する高温高圧の冷媒液は、絞り効果により低温低圧の湿り蒸気となり、蒸発器４へ送られる。蒸発器４に入った冷媒は、周囲から熱を吸収して蒸発し、蒸発器４を通過した低温低圧の冷媒ガスは、圧縮機１に吸い込まれ、以下同じサイクルが繰り返される。
【００１９】
なお、凝縮器２を出た高温高圧の冷媒ガスは、放熱パイプ６を通るため、放熱パイプ６の配設されている周囲は高温となりやすい。放熱パイプの温度は３５℃程度である。
【００２０】
次に、図２及び図３において、冷蔵庫１１の各貯蔵室を区画する仕切１０ａ，１０ｂは、発泡ポリスチレン８が仕切板５に覆われて設けられている。放熱パイプ６は、外板９に張付けられ、断熱材としての発泡ポリスチレン８に直接接触する。
【００２１】
ここで、放熱パイプ６からの放熱により、発泡ポリスチレン８が加温されて、ＶＯＣガスが発生する。このときの発泡ポリスチレン８は、放熱パイプ６からの発熱を受けて２８℃程度になる。
【００２２】
次に、図４に両開き扉タイプの冷蔵庫の外観図を示す。また、図５に図４のＢ−Ｂ′の横断面図を示す。冷蔵室１１ａの両開き扉１１ｂの断熱を保つために、扉１１ｂの合わせ部、すなわち反ヒンジ側には回転仕切７が設置されている。回転仕切７内には、断熱材として発泡ポリスチレン８が収納されている。回転仕切７は、結露防止のためにヒータで加温されており、温度としては２８℃から３０℃程度である。
【００２３】
これら発泡ポリスチレンには、接着剤としてトルエンが使われることが多い。そのため、周囲温度の上昇によりスチレンやトルエンの放散現象が発生する。
【００２４】
これらのＶＯＣガスの発生を低減する方法として、接着剤としてトルエンを使用しないグレードのものを選定することや、発泡ポリスチレン製造時の反応時間を長くすることで、スチレンの放散量を低減したものを作り出すといった方法もある。
【００２５】
しかしながら、接着剤としてトルエン以外のものを選定したり、発泡ポリスチレン製造時の反応速度を長くしたりすると、製造に時間がかかり、発泡ポリスチレンのコストアップにつながる。
【００２６】
従って、周囲温度が低く、ＶＯＣガスの発生が起こりにくい箇所には従来の通常品の発泡ポリスチレンを使用し、周囲温度の高い箇所にＶＯＣ低減品の発泡ポリスチレンを使用する。これにより、ＶＯＣガスの発生量を抑制する効果を奏しつつ、且つコストアップを抑えることができる。
【００２７】
表１は、発泡ポリスチレンの発生ガスについて纏めたものである。発生ガスとして、トルエン，スチレンを測定した。試験方法は、各部材をガスバリア性の高いテドラーバックに入れてヒートシールし、５０℃で加熱して発生ガスをガスクロマトグラフで測定した。なお、「テドラー」は、デュポン（ＤｕＰｏｎｔ）社の登録商標である。部材としては、ＶＯＣ低減グレードを３種類（実施例１乃至３），通常品を２種類（比較例１及び２）供試した。測定方法として、加熱前，加熱３０分後，６０分後の３点で測定した。
【００２８】
実施例１において、ＶＯＣ低減グレードは、接着剤としてスチレン系のものを使用しているため、トルエンが殆ど検出されず、６０分加熱により２９μｇ／１００ｇであった。また、実施例３において、スチレンについても６０分加熱により９５μｇ／１００ｇであった。
【００２９】
それに対し、通常品である比較例１では、各実施例に対しトルエンの発生が増加した。また、スチレンは６０分加熱において、１３２２μｇ／１００ｇと大幅に増加している。更に、比較例２では、接着剤としてトルエン系を使用しており、トルエンの発生量が６０分加熱で２６７８μｇ／１００ｇとなった。すなわち、各実施例のＶＯＣガス低減グレードに比べて１００倍以上の発生量であった。従って、ＶＯＣガス低減には、接着剤としてトルエンを用いないことが望ましい。
【００３０】
また、ＶＯＣ低減グレードのＥＰＳ（Expanded Poly-Styrene）材を用いれば、ＶＯＣガス発生量を１５０μｇ／１００ｇ以下に抑えることが可能である。なお、ＥＰＳとは、ビーズ法発泡ポリスチレンのことであり、ポリスチレン樹脂と炭化水素系の発泡剤からなるビーズ状の原料を、一次発泡させた後、金型に充填し加熱することにより、約３０倍から８０倍に二次発泡したものをいう。
【００３１】
【表１】
2011021760.tif 000003
【００３２】
次に、表２は、温度変化における発生ガスの変化を示したものである。発生ガスとしてトルエン，スチレンを測定した。試験方法としては、各部材をガスバリア性の高いテドラーバック（「テドラー」は、デユポン（ＤｕＰｏｎｔ）社の登録商標である）に入れてヒートシールし、１０℃，２８℃，５０℃，７０℃の４点で１時間ずつ加熱し、ガスクロマトグラフにてガスを測定した。実施例４は、ＶＯＣガス低減品である。比較例３はＶＯＣガスを低減していない通常品である。いずれも、接着剤としてスチレン系のものを使用しているため、７０℃まで加熱してもトルエンは殆ど検出されなかった。
【００３３】
また、スチレンについては、実施例４で２８℃までは殆ど発生していないが、５０℃以上になると発生量が増加する傾向であった。比較例３では、封止直後でもわずかに検出されているが、１０℃までは１５μｇ／１００ｇと低い値である。なお、２８℃になると、１０３μｇ／１００ｇと発生量が増加している。このことから、１０℃以下の温度帯では、通常品を使用していてもＶＯＣ発生量は抑えられることがわかる。従って、２８℃以上の実使用箇所に、ＶＯＣ低減品のＥＰＳ材を用いることが望ましい。これにより、ＶＯＣガスの低減効果を損なうことなく、ＶＯＣガスの発生を抑制することができる。
【００３４】
【表２】
2011021760.tif 000004
【００３５】
【表３】
2011021760.tif 000005
【００３６】
次に、表３は、冷蔵庫から放散されたＶＯＣガス量の比較を纏めたものである。試験方法としては、内容積が５ｍ3である大型チャンバーの中に冷蔵庫を入れ、温度２８℃，湿度５０％，換気回数０.５回／ｈｒ，換気量１１ｍ3／ｈｒの条件とした。この条件下、冷蔵庫を運転しながら発生したＶＯＣガスを回収し、発生量を測定した。測定方法としては、ホルムアルデヒド，アセトアルデヒドといったアルデヒド類は溶媒抽出−高速液体クロマトグラフ法で行った。トルエン，キシレン，エチルベンゼン，スチレン，テトラデカンといったＶＯＣ類は、加熱脱着ガスクロマトグラフ法で行った。空気捕集は運転後５〜６時間に行った。冷蔵庫は容量４１５Ｌクラスのものを使用した。
【００３７】
実施例６は、ＶＯＣガス低減品の押出ポリスチレン（ＸＰＳ）を使用したものである。比較例５は、ＶＯＣガスを低減していない通常品の押出ポリスチレン（ＸＰＳ）を使用したものである。なお、押出ポリスチレンとは、液化原料，発泡剤及び難燃剤を高温・高圧下で混ぜ合わせた後、大気圧で常温の環境下に押し出すことで連続発泡して、硬化させたものである。また、ダウ・ケミカル・カンパニーの登録商標である「スタイロフォーム」や、スチロフォームと呼ばれる場合もある。
【００３８】
この試験条件において、実施例６は、比較例５に対してスチレンの放散量が約１／２に低減されていることを確認した。
【００３９】
以上のように、本発明によれば、ＶＯＣガスの発生を抑制する冷蔵庫を得ることができる。
【符号の説明】
【００４０】
１  圧縮機
２  凝縮器
３  膨張機構
４  蒸発器
５  仕切板
６  放熱パイプ
７  回転仕切
８  発泡ポリスチレン
９  外板
【図１】
2011021760.tif 000006
【図２】
2011021760.tif 000007
【図３】
2011021760.tif 000008
【図４】
2011021760.tif 000009
【図５】
2011021760.tif 000010